"アントラキノン系色素、平均粒径0.1~20μmの微粒子、及び粘着剤を含む粘着剤層を有することを特徴とするディスプレイ用光学フィルタ。前記微粒子が、透明樹脂微粒子又はシリカ微粒子である請求項1に記載のディスプレイ用光学フィルタ。前記透明樹脂微粒子が、架橋アクリル樹脂微粒子、架橋スチレン樹脂微粒子、及び架橋メタアクリレート-スチレン共重合体微粒子、メラミン樹脂微粒子からなる群から選択される少なくとも1種の微粒子である請求項2に記載のディスプレイ用光学フィルタ。前記微粒子の含有率が、前記粘着剤層の不揮発分を基準として、0.1~20質量である請求項1~3のいずれか1項に記載のディスプレイ用光学フィルタ。前記アントラキノン系色素が、350~700nmに極大吸収波長を有する請求項1~4のいずれか1項に記載のディスプレイ用光学フィルタ。前記粘着剤が、アクリル樹脂系粘着剤である請求項1~5のいずれか1項に記載のディスプレイ用光学フィルタ。プラズマディスプレイパネル用である請求項1~6のいずれか1項に記載のディスプレイ用光学フィルタ。しかしながら、本発明者らの検討により、粘着剤層に色素等を含有させた場合、上述の熱硬化性樹脂等に配合した場合に比べて、色素等が劣化しやすくなる場合があること分かった。これは、一般にガラス転移点が低い粘着剤層においては、粘着剤成分、残渣成分、分解成分等と接触することにより、色素等の劣化が生じ易いものと考えられる。特許文献5には、ハードコート層又は粘着剤層に近赤外線吸収色素等を含有させた樹脂微粒子を用いることで、色素の安定化を図る手段が開示されている。しかしながら、この方法では、色素を含有させた樹脂微粒子の製造が煩雑で、高いコストがかかる点や、色素の分散性が微粒子の分散性に依存することになり、色素配合による効果が限定的になる点が問題になる。従って、本発明の目的は、色調調整等のために特定の色素を含有する粘着剤層を有するディスプレイ用光学フィルタであって、十分な色調調整効果等を発揮し、且つ高いコストをかけることなく色素の劣化が抑制されたディスプレイ用光学フィルタを提供することにある。上記目的は、アントラキノン系色素、平均粒径0.1~20μmの微粒子、及び粘着剤を含む粘着剤層を有することを特徴とするディスプレイ用光学フィルタによって達成される。アントラキノン系色素を配合することにより、粘着剤層に十分な色調調整機能を付与する。そして、上記の平均粒径の微粒子を配合することで、煩雑な手段を用いることなく、アントラキノン系色素の劣化を抑制することができる。この作用機作は明らかではないが、微粒子が存在することにより、熱等による粘着剤成分や残渣成分の分解が抑制されることや、アントラキノン系色素と粘着剤との接触面積が低下し、粘着剤成分や残渣成分の分解物によるアントラキノン系色素の劣化が抑制されること、粘着剤成分や残渣成分の分解物を微粒子が吸着すること等が考えられる。また、上記平均粒径の微粒子であれば、ディスプレイ用光学フィルタのヘイズくもり価の上昇が抑えられる。本発明に係るディスプレイ用光学フィルタの好ましい態様は以下の通りである。1前記微粒子が、透明樹脂微粒子又はシリカ微粒子である。これにより、微粒子によるヘイズの上昇を、更に抑えることができる。2前記透明樹脂微粒子が、架橋メタアクリル樹脂微粒子、架橋スチレン樹脂微粒子、架橋メタアクリル-スチレン共重合体微粒子、メラミン樹脂微粒子からなる群から選択される少なくとも1種の微粒子である。3前記微粒子の含有率が、前記粘着剤層の不揮発分を基準として、0.1~20質量である。これにより、アントラキノン系色素の劣化を、更に抑制することができ、且つ微粒子を含むことによる粘着剤層の接着力の低下が生じ難い。4前記アントラキノン系色素が、350~700nmに極大吸収波長を有する。これにより、所望の色調調整効果が得られる。5前記粘着剤が、アクリル樹脂系粘着剤である。6プラズマディスプレイパネル用である。本発明のディスプレイ用光学フィルタによれば、粘着剤層にアントラキノン系色素が配合されているので簡素化された層構成で、十分な色調調整機能が得られている。そして、所定の微粒子の配合により、光学フィルタのヘイズを上昇させることなく、アントラキノン系色素の劣化が抑制されているので、高いコストをかけることなく耐候性が高いディスプレイ用光学フィルタとすることができる。以下に、本発明の光学フィルタについて図面を参照しながら説明する。図1は本発明のディスプレイ用光学フィルタの代表的な一例を示す概略断面図である。図1に示すように、本発明のディスプレイ用光学フィルタ20は、矩形状の透明プラスチックフィルム11の表面に、アントラキノン系色素、平均粒径0.1~20μmの微粒子19及び粘着剤を含む粘着剤層12が形成されている。アントラキノン系色素は、樹脂材料に相溶性が高く、多くの種類が有り、黄、赤、青、近赤外等、種々の波長に極大吸収を有するため、所望の色調調整を行うことが出来る点で、色調調整剤として有用である。通常、アントラキノン系色素を用いる場合は、熱硬化性樹脂組成物等に配合した塗工液を用いて、塗工硬化することにより、別途、色調調整剤層を形成する。本発明のように粘着剤層に色調調整機能を付与することにより、層構成を簡素化することができる。ただし、粘着剤層にアントラキノン系色素を配合した場合、アントラキノン系色素が劣化し易くなる場合がある。この原因としては、一般にガラス転移点が低い粘着剤層においては、粘着剤成分、残渣成分、分解成分等と接触することによりアントラキノン系色素の劣化が生じるためと考えられる。本発明においては、微粒子19を配合することにより、アントラキノン系色素の劣化が抑制されている。この作用機作は明らかではないが、粘着剤層12に微粒子19が存在することにより、熱や光による粘着剤成分や残渣成分の分解が抑制されることや、アントラキノン系色素と粘着剤との接触面積が低下し、粘着剤成分や残渣成分の分解物によるアントラキノン系色素の劣化が抑制されること、粘着剤成分や残渣成分の分解物を微粒子が吸着すること等が考えられる。粘着剤層12は、アントラキノン系色素の安定性を損なう等、その効果を低下させるもので無ければ、アントラキノン系色素以外の色調調整剤、近赤外線遮蔽剤、及びネオンカット色素、透過率調整剤等を含んでいても良い。また、粘着剤層12は、一般に、図1に示すように、透明プラスチックフィルム11等の透明基板の表面に形成され、PDP等のディスプレイパネル本体、ガラス基板、及び別のプラスチックフィルム等との接着に利用される。但し、本発明のディスプレイ用光学フィルタは、アントラキノン系色素等を含む粘着剤層12を有していれば良く、透明プラスチックフィルム11は無くても良い。例えば、粘着剤層12の両面に剥離シートを設け、粘着剤シート状の独立したディスプレイ用光学フィルタとして使用しても良い。通常は、後述するように、各種機能を有する他の機能層を組み合わせて、用途に応じたディスプレイ用光学フィルタとして使用する。[微粒子]本発明において、微粒子19は上記のように平均粒径が0.1~20μmであれば良い。この平均粒径の微粒子であれば、アントラキノン系色素の劣化抑制効果を発揮し、且つディスプレイ用光学フィルタのヘイズの上昇が抑えられる。微粒子の平均粒径が20μmより大きい場合は、光散乱によりディスプレイ用光学フィルタ20のヘイズが上昇する場合がある。微粒子19の平均粒径は、0.1~10μmが好ましく、0.5~5μmが更に好ましい。微粒子としては、特に制限はなく、有機系又は無機系の微粒子を適宜使用できる。有機系微粒子としては、架橋又は非架橋の、アクリル樹脂ポリメチルメタクリレートPMMA等、スチレン樹脂、メタアクリレート-スチレン共重合体、メラミン樹脂メラミン-ホルムアルデヒド縮合物からなる樹脂通常、架橋されいている、ポリカーボネート樹脂、ウレタン樹脂、等の微粒子が挙げられる。無機系微粒子としては、シリカ、アルミナ、アルミノシリケート、カオリナイト、炭酸カルシウム、硫酸バリウム、ガラス等の微粒子が挙げられる。これらの微粒子は、その表面特性を疎水性にしたもの、親水性にしたものの何れでも良く、単独もしくは複数を混合して用いることができる。これらの微粒子は、アントラキノン系色素の劣化を促進させたり、ヘイズを上昇させたりしないように、アントラキノン系色素と反応性がないことが好ましい。本発明において、微粒子は、よりヘイズを上昇させないため、透明微粒子が好ましく、透明樹脂微粒子又はシリカ微粒子が好ましい。更に、微粒子の屈折率が、粘着剤の屈折率に近いことが好ましい例えば、屈折率差が±0.1程度。また、透明樹脂微粒子の場合は、粘着剤層の組成物中で溶解しないように、架橋構造を有する樹脂製のものが好ましい。即ち、架橋アクリル樹脂、架橋スチレン樹脂及び、架橋メタアクリレート-スチレン共重合体、メラミン樹脂等の微粒子が好ましい。シリカ微粒子の場合は、例えば、非晶質アモルファスシリカの、疎水性フュームドシリカ、親水性フュームドシリカ、疎水性湿式法シリカ、親水性湿式法シリカ等のシリカ微粒子を挙げることができる。微粒子19の含有率は特に制限はないが、粘着剤層12の不揮発分を基準として、0.1~20質量が好ましい。これにより、アントラキノン系色素の劣化を、更に抑制することができる。微粒子19の含有率が0.1質量より小さい場合は、効果が得られない場合があり、20質量より大きい場合は、粘着剤層12の粘着性が低下する場合がある。微粒子19の含有率は、粘着剤層12の不揮発分を基準として、1~10質量が更に好ましく、1~5質量が特に好ましい。[アントラキノン系色素]本発明において、アントラキノン系色素は下記式Iのアントラキノン又はその誘導体を骨格とする構造を有する色素であればどのようなものを用いても良い。例えば、1,4-ジアミノ-2,3-ジフェノキシ-9.10-アントラセンジオン、1,4-ビスブチルアミノ-9,10-アントラキノン、1,4-ビス[26-ジエチル-4-メチルフェニルアミノ]-9,10-アントラキノン、1-アミノ-4-[4-メチルフェニルアミノ-9,10-アントラセンジオン、1,5-ジアミノ-4,8-ジヒドロキシアントラキノン、1,5-ジヒドロキシ-4,8-ジニトロアントラキノン、1,8-ジヒドロキシ-4,5-ジニトロアントラキノン、1-アセトアミド-4-ヒドロキシアントラキノン、1-アミノ-4-ヒドロキシアントラキノン、1-ヒドロキシ-4-ニトロアントラキノン、1-ヒドロキシアントラキノン、2-アミノ-3-ヒドロキシアントラキノン、アシッドバイオレット43、アリザリン、アリザリンコンプレクソン、アリザリン-5-スルホン酸、アントラルフィン、カルミン酸、クリサジン、コチニール、エモディン、キニザリン、キニザリンブルー、ラッカイン酸、プルプリン、1,4-ジアミノ-2,3-ジクロロアントラキノン、1,4-ジアミノアントラキノン1,5-ジアミノアントラキノン、1-メチルアミノアントラキノン、1-アセトアミド-4-ヒドロキシアントラキノン、スダンブルー、1-アミノ-4-ブロモアントラキノン-2-スルホン酸ナトリウム塩、アリザリンアストロール、1,1’-イミノジアントラキノン、1,4-ジクロロアントラキノン、1,5-ジブロモアントラキノン、2-t-ブチルアントラキノン等を挙げることができる。また、カラーインデックスC.I番号58000~72999のアントラキノン系色素、例えば、C.I.P.Y.147C.I.番号60645、C.I.P.R.177C.I.番号65300を用いることが出来る。本発明において、アントラキノン系色素の極大吸収波長は特に制限は無いが、色調調整剤として所望の波長の色調を調整するために、350~700nmに極大吸収波長を有するアントラキノン系色素が好ましい。[粘着剤]本発明において、粘着剤は粘着性樹脂であればどのような樹脂でも良い。例えば、アクリル樹脂、ポリエステル樹脂、ウレタン樹脂、エポキシ樹脂、フェノール樹脂、シリコン樹脂、ポリビニルブチラールPVB樹脂、エチレン-酢酸ビニル共重合体、エチレン-アクリル酸メチル共重合体、部分鹸化エチレン-酢酸ビニル共重合体、カルボキシル化エチレン-酢酸ビニル共重合体、エチレン-メタアクリル-無水マレイン酸共重合体、エチレン-酢酸ビニル-メタアクリレート共重合体等のエチレン系共重合体なお、メタアクリルはアクリル又はメタクリルを示す、ゴム系粘着剤、SEBS及びSBS等の熱可塑性エラストマー等も用いることができる。特に、アクリル樹脂系粘着剤が好ましい。上記好ましいアクリル樹脂の構成成分モノマーとして、下記のメタアクリル酸アルキルエステル、メタアクリル酸アルコキシアルキルエステル、芳香環含有モノマー、水酸基含有モノマー、分子内にカルボキシル基を有するモノマー、アミノ基含有モノマー等の化合物を挙げることができる。メタアクリル酸アルキルエステルの好ましい例として;炭素数1~12の直鎖又は分岐していても良いアルキル基を分子内に有するメタアクリレート、例えば、メチルメタアクリレート、エチルメタアクリレート、プロピルメタアクリレート、イソプロピルメタアクリレート、ブチルメタアクリレート、イソブチルメタアクリレート、ペンチルメタアクリレート、ヘキシルメタアクリレート、2-エチルヘキシルメタアクリレート、オクチルメタアクリレート、ノニルメタアクリレート、デシルメタアクリレート、ドデシルメタアクリレート、ラウリルメタアクリレートを挙げることができるメタアクリレートはアクリレートとメタクリレートの両方を意味する。特に、エチルメタアクリレート、ブチルメタアクリレート、イソブチルメタアクリレート、2-エチルヘキシルメタアクリレートが好ましい。メタアクリル酸アルコキシアルキルエステルの特に好ましい例として;メトキシエチルメタアクリレート及びエトキシエチルメタアクリレート等を挙げることができる。芳香環含有モノマー分子構造中に芳香族基を含む共重合可能な化合物の好ましい例としては;フェニルアクリレート、フェノキシエチルメタアクリレート、ベンジルメタアクリレート、フェノキシジエチレングリコールメタアクリレート、エチレンオキサイド変性ノニルフェノールメタアクリレート、ヒドロキシエチル化β-ナフトールアクリレート、ビフェニルメタアクリレート、スチレン、ビニルトルエン、α-メチルスチレン等を挙げることができる。特に、フェニルアクリレート、フェノキシエチルメタアクリレート、ベンジルメタアクリレート、フェノキシジエチレングリコールメタアクリレートが好ましい。水酸基含有モノマーの例としては;2-ヒドロキシエチルメタアクリレート、4-ヒドロキシブチルメタアクリレート、2-ヒドロキシプロピルメタアクリレート、2-ヒドロキシブチルメタアクリレート、6-ヒドロキシヘキシルメタアクリレート、1,4-シクロヘキサンジメタノールモノメタアクリレート、クロロ-2-ヒドロキシプロピルアクリレート、ジエチレングリコールモノメタアクリレート、アリルアルコール等を挙げることができる。特に、2-ヒドロキシエチルメタアクリレート、4-ヒドロキシブチルメタアクリレートが好ましい。更に、分子内にカルボキシル基を有するモノマーの好ましい例としては、メタアクリル酸、2-カルボキシエチルメタアクリレート、3-カルボキシプロピルメタアクリレート、4-カルボキシブチルメタアクリレート、イタコン酸、クロトン酸、マレイン酸、フマル酸及び無水マレイン酸等を挙げることができる。特に、メタアクリル酸が好ましい。また、アミノ基含有モノマーの好ましい例としては、アミノエチルメタアクリレート、ジメチルアミノエチルメタアクリレート、ジメチルアミノプロピルメタアクリレート、ビニルピリジン等を挙げることができる。特に、ジメチルアミノエチルメタアクリレートが好ましい。上記モノマー成分は、必要とする物性に合わせて適宜採用される。本発明において、好ましいアクリル樹脂の構成成分モノマー混合物の配合量は、例えば、メタアクリル酸アルキルエステル及び/又はアクリル酸アルコキシアルキルエステル:4.5~89質量特に22.7~69質量、芳香環含有モノマー:10~85質量特に30~70質量、水酸基含有モノマー:1~10質量特に0.05~0.5質量、カルボキシル基を有するモノマー:0~10質量特に0~5質量、アミノ基含有モノマー0~0.5質量特に0~0.3質量である。前記モノマー混合物には、必要に応じて、その他の単量体を混合させても良い。その他の単量体の例としては、グリシジルメタアクリレート等のエポキシ基含有メタアクリレート;アセトアセトキシエチルメタアクリレート等のアセトアセチル基含有メタアクリレート;酢酸ビニル、塩化ビニル並びにメタアクリロニトリル等を挙げることができる。その他のモノマーの混合比は、0~10質量の割合で含ませることができる。上記アクリル樹脂は、溶液重合法、塊状重合法、乳化重合法及び懸濁重合法等の従来公知の重合法により製造することができるが、乳化剤や懸濁剤等の重合安定剤を含まない溶液重合法及び塊状重合法により製造したものが好ましい。また、前記アクリル系ポリマーのゲルパーミュエーションクロマトグラフィーGPCによる重量平均分子量Mwは、80万~160万であり、好ましくは80万~150万である。Mwが、80万未満であると、硬化剤配合を好適な範囲に調製しても、熱時の粘着剤の凝集力が十分でなく、高温条件下での発泡が生じやすく、160万を超えると、粘着剤の応力緩和性が低下しやすい。重量平均分子量と数平均分子量Mnとの比Mw/Mnが10~50であることが好ましい。さらに20~50であるのが好適である。前記比Mw/Mnが大きくなりすぎると、低分子量ポリマーが増加し、発泡が生じやすくなり、逆に前記比Mw/Mnが小さくなりすぎると、応力緩和性が低下しやすくなる。上記アクリル樹脂粘着剤は、硬化剤と共に使用することが好ましい。硬化剤としては、エポキシ化合物系架橋剤、イソシアネート化合物系架橋剤、金属キレート化合物系架橋剤、アジリジン化合物系架橋剤及びアミノ樹脂系架橋剤を挙げることができる。中でも、分子内に2個以上のエポキシ基を有するエポキシ化合物系架橋剤、分子内に2個以上のイソシアネート基を有するイソシアネート化合物系架橋剤、及びアジリジン化合物系架橋剤が好ましく、特に、エポキシ化合物系架橋剤が好ましい。分子内に2個以上のエポキシ基を有するエポキシ化合物系架橋剤としては、1,3-ビスN,N-ジグリシジルアミノメチルシクロヘキサン、N,N,N’,N’-テトラグリジル-m-キシリレンジアミン、N,N,N’,N’-テトラグリジルアミノフェニルメタン、トリグリシジルイソシアヌレート、m-N,N-ジグリシジルアミノフェニルグリシジルエーテル、N,N-ジグリシジルトルイジン、N,N-ジグリシジルアニリン、ペンタエリスリトールポリグリシジルエーテル、1,6-ヘキサンジオールジグリシジルエーテル等のエポキシ基を2個以上有する化合物が好ましい。イソシアネート化合物の例としては、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのイソシアネートモノマー及びこれらイソシアネートモノマーをトリメチロールプロパンなどと付加したイソシアネート化合物やイソシアヌレート化物、ビュレット型化合物、さらにはポリエーテルポリオールやポリエステルポリオール、アクリルポリオール、ポリブタジエンポリオール、ポリイソプレンポリオールなど付加反応させたウレタンプレポリマー型のイソシアネート等を挙げることができる。さらに、アジリジン化合物系架橋剤の例としては、トリメチロールプロパントリ-β-アジリジニルプロピオネート、トリメチロールプロパントリ-β-2メチルアジリジンプロピオネート、テトラメチロールメタントリ-β-アジリジニルプロピオネート、トリエチレンメラミン等を挙げることができる。上記架橋剤の配合量は、乾式の質量部固形分換算として、アクリル樹脂100質量部に対して0.0001~2.0質量部であることが好ましい。但し、エポキシ化合物系架橋剤を使用する場合は、0.0001~0.1質量部が好ましく、特に、0.001~0.05質量部が好ましい。本発明において、粘着剤組成物には、透明性、視認性及び本発明の効果を損なわない範囲で有れば、上述の紫外線吸収剤、酸化防止剤の他、防腐剤、防黴剤、粘着付与樹脂、可塑剤、消泡剤及び濡れ性調製剤等を配合しても良い。[ディスプレイ用光学フィルタ]図2は、本発明のディスプレイ用光学フィルタの好適態様の1例を示す概略断面図である。図2に示すディスプレイ用光学フィルタは、特に、画像表示の発光部に高周波パルス放電を行っているPDP用の光学フィルタとして好ましく使用される。図示の通り、ディスプレイ用光学フィルタ30においては、矩形状の透明プラスチックフィルム21の表面全域にメッシュ状の導電層23が形成されている。その上に紫外線硬化性樹脂組成物からなるハードコート層24が形成され、さらにその上に、反射防止層として、高屈折率層25及び低屈折率層26が形成されている。そして、透明プラスチックフィルム21の導電層23が形成された面の他方の表面に、アントラキノン系色素、平均粒径0.1~20μmの微粒子29及び粘着剤を含む粘着剤層22が形成されている。上述のように、粘着剤層22に色調調整機能を付与することにより、ディスプレイ用光学フィルタの層構成を簡素化することができ、且つアントラキノン系色素の熱等による劣化が抑制されている。なお、ディスプレイ用光学フィルタ30には、導電層23から外部への導通を図るため、ディスプレイ用光学フィルタ30の周囲のハードコート層等の機能層をレーザー照射等により除去して導電層を露出させたり、導電性粘着テープを導電層に挟みこんで外部に接地させたりする等の構造が含まれる図示していない。また、ハンドリング性向上のため、粘着剤層22上に剥離シートを設けても良い。一般に、ディスプレイ用光学フィルタ30は、粘着剤層22を介してPDP表面に直接貼着されるか、粘着剤層22を介してガラス板に貼着されPDPの前面に配置されて使用される。本発明の好適態様であるディスプレイ用光学フィルタ30は、粘着剤層22にアントラキノン系色素が含有され、色調調整機能が付与されているが、上述の通り、アントラキノン系色素の熱等による劣化が抑制されており、耐候性が高いディスプレイ用光学フィルタである。また、一般に、ディスプレイ用光学フィルタをPDP表面に直接貼着した場合、粘着剤層はPDPから発生する熱等の影響を受けやすいが、本発明のディスプレイ用光学フィルタ30であれば、その場合であっても、粘着剤層22に含有されたアントラキノン系色素の劣化を抑制することができる。本発明のディスプレイ用光学フィルタは、粘着剤層22を含んでいればどのような構成を有していても良く、図2に示した以外の構成を有するもの、例えば、上記で示した層の位置は適宜変更したものであっても良く、用途に応じて、反射防止層高屈折率層25、低屈折率層26のいずれか又は両方を省略したものでも良い。また、更に、近赤外線遮蔽層、ネオンカット層、透過率調整層等の機能層を備えていても良い。本発明のディスプレイ用光学フィルタは、本発明の効果を阻害しない限り、既知のどのような材料を用いても良い。以下に使用される材料の一例について説明する。[透明プラスチックフィルム]透明プラスチックフィルムの材料としては、透明可視光に対して透明を意味する。のプラスチックフィルムであれば特に制限はない。例えば、ポリエステル例、ポリエチレンテレフタレートPET、ポリブチレンテレフタレート、ポリメチルメタクリレートPMMA、アクリル樹脂、ポリカーボネートPC、ポリスチレン、トリアセテート樹脂、ポリビニルアルコール、ポリ塩化ビニル、ポリ塩化ビニリデン、ポリエチレン、エチレン-酢酸ビニル共重合体、ポリビニルブチラール、金属イオン架橋エチレン-メタクリル酸共重合体、ポリウレタン、セロファン等を挙げることができる。これらの中でも、加工時の負荷熱、溶剤、折り曲げ等に対する耐性が高く、透明性が特に高い等の点で、ポリエチレンテレフタレートPET、ポリカーボネートPC、ポリメチルメタクリレートPMMA等が好ましい。特に、PETが、加工性に優れているので好ましい。透明基材の表面には各機能層の密着性を良くするための易接着層を設けても良い。易接着層は、例えば、共重合ポリエステル樹脂とポリウレタン樹脂等の熱硬化性樹脂のみ、又はそれらの樹脂に、SiO2、ZrO2、TiO2、Al2O3等の金属酸化微粒子、好ましくは平均粒径1~100nmの金属酸化微粒子を配合して、屈折率を調整したものが用いられる。透明基材の厚さとしては、光学フィルタの用途等によっても異なるが、一般に1μm~10mm、1μm~5mm、特に25~250μmが好ましい。[導電層]導電層は、得られる光学フィルタの表面抵抗値が、一般に10Ω/□以下、好ましくは0.001~5Ω/□の範囲、特に0.005~5Ω/□のとなるように設定される。メッシュ格子状の金属導電層、又は気相成膜法により得られる層金属酸化物ITO等の透明導電薄膜でも良い。さらに、ITO等の金属酸化物の誘電体膜とAg等の金属層との交互積層体例、ITO/銀/ITO/銀/ITOの積層体であっても良い。メッシュ状の金属導電層としては金属繊維及び金属被覆有機繊維の金属を網状にしたもの、透明基板上の銅箔等の層を網状にエッチング加工し、開口部を設けたもの、透明基板上に導電性インクをメッシュ状に印刷したもの、等を挙げることができる。また、フィルム面に、溶剤に対して可溶な材料によってドットを形成し、フィルム面に溶剤に対して不溶な導電材料からなる導電材料層を形成し、フィルム面を溶剤と接触させてドット及びドット上の導電材料層を除去することによって得られるメッシュ状の金属導電層を用いても良い。金属導電材料としては、銅、ステンレス、アルミニウム、ニッケル、チタン、タングステン、錫、鉛、鉄、銀、炭素又はこれらの合金、好ましくは銅、ステンレス、ニッケルが挙げられる。導電性を向上させるために、メッシュ状金属導電層上に、さらに銅又は銅合金等の金属メッキ層を設けても良い。また、防眩性能を付与させるため、導電層の表面に、金属膜の酸化処理、クロム合金等の黒色メッキ、黒又は暗色系のインクの塗布等により黒化処理防を行っても良い。[ハードコート層]ハードコート層は、アクリル樹脂層、エポキシ樹脂層、ウレタン樹脂層、シリコン樹脂層等の合成樹脂を主成分とする樹脂組成物層である。通常、ハードコート層の厚さは透明基材表面から1~50μm、層厚を厚くせず、高度な平面性を得るために、好ましくは5~20μmである。合成樹脂は、一般にフェノール樹脂、レゾルシノール樹脂、尿素樹脂、メラミン樹脂、エポキシ樹脂、アクリル樹脂、ウレタン樹脂、フラン樹脂、シリコン樹脂などの熱硬化性樹脂、又は紫外線硬化性樹脂であり、上述の通り、短時間で硬化させることができ、生産性に優れる点から紫外線硬化性樹脂が好ましい。紫外線硬化性樹脂を用いる場合は、紫外線硬化性樹脂組成物紫外線硬化性樹脂、光重合開始剤等からなるとして使用する。さらに、ハードコート層は、紫外線吸収剤、赤外線吸収剤、老化防止剤、塗料加工助剤、着色剤等を少量含んでいても良い。特に、紫外線吸収剤例、ベンゾトリアゾール系紫外線吸収剤又はベンゾフェノン系紫外線吸収剤を含むことが好ましく、これによりフィルタの黄変等の防止が効率的に行うことができる。その量は、樹脂組成物に対して一般に0.1~10質量、好ましくは0.1~5質量である。[反射防止層]反射防止層の内、高屈折率層は、ポリマー好ましくは紫外線硬化性樹脂中に、ITO,ATO,Sb2O3,SbO2,In2O3,SnO2,ZnO、AlをドープしたZnO、TiO2等の導電性金属酸化物微粒子無機化合物が分散した層硬化層とすることが好ましい。金属酸化物微粒子としては、平均粒径10~10000nm、好ましくは10~50nmのものが好ましい。特にITO特に平均粒径10~50nmのものが好ましい。膜厚は一般に10~500nmの範囲、好ましくは20~200nmである。反射防止層の内、低屈折率層は、シリカ、フッ素樹脂等の微粒子、好ましくは中空シリカを10~40重量好ましくは10~30質量がポリマー好ましくは紫外線硬化性樹脂中に分散した層硬化層であることが好ましい。膜厚は一般に10~500nmの範囲、好ましくは20~200nmである。中空シリカとしては、平均粒径10~100nm、好ましくは10~50nm、比重0.5~1.0、好ましくは0.8~0.9のものが好ましい。ハードコート層と上記2層より構成される場合、例えば、ハードコート層の厚さは全体で5~20μm、高屈折率層の厚さは50~150nm、低屈折率層の厚さは50~150nmであることが好ましい。各層を形成するには、例えば、前記の通り、ポリマー好ましくは紫外線硬化性樹脂に必要に応じ上記の微粒子を配合し、得られた塗工液を、前記の矩形透明プラスチックフィルム等の透明基板の表面に塗工し、次いで乾燥した後、紫外線照射して硬化すればよい。この場合、各層を1層ずつ塗工し硬化させてもよく、全層を塗工した後、まとめて硬化させてもよい。連続加工の場合各層の塗工後に硬化をしないと、塗工面に傷が付く場合があるので、各層を1層ずつ塗工し硬化するのが好ましい。塗工の具体的な方法としては、アクリル系モノマー等を含む紫外線硬化性樹脂をトルエン、n-ヘキサン、メチルエチルケトン等の溶媒で溶液にした塗工液をグラビアコータ等によりコーティングし、その後乾燥し、次いで紫外線により硬化する方法を挙げることができる。このウェットコーティング法であれば、高速で均一に且つ安価に成膜できるという利点がある。このコーティング後に例えば紫外線を照射して硬化することにより密着性の向上、膜の硬度の上昇という効果が得られる。紫外線硬化の場合は、光源として紫外~可視領域に発光する多くのものが採用でき、例えば超高圧、高圧、低圧水銀灯、ケミカルランプ、キセノンランプ、ハロゲンランプ、マーキュリーハロゲンランプ、カーボンアーク灯、白熱灯、レーザー光等を挙げることができる。照射時間は、ランプの種類、光源の強さによって一概には決められないが、数秒~数分程度である。また、硬化促進のために、予め積層体を40~120°Cに加熱し、これに紫外線を照射してもよい。[剥離シート]粘着剤層上に剥離シートを設ける場合、剥離シートの材料としては、ガラス転移温度が50°C以上の透明のポリマーが好ましく、このような材料としては、ポリエチレンテレフタレート、ポリシクロヘキシレンテレフタレート、ポリエチレンナフタレート等のポリエステル系樹脂、ナイロン46、変性ナイロン6T、ナイロンMXD6、ポリフタルアミド等のポリアミド系樹脂、ポリフェニレンスルフィド、ポリチオエーテルサルフォン等のケトン系樹脂、ポリサルフォン、ポリエーテルサルフォン等のサルフォン系樹脂の他に、ポリエーテルニトリル、ポリアリレート、ポリエーテルイミド、ポリアミドイミド、ポリカーボネート、ポリメチルメタクリレート、トリアセチルセルロース、ポリスチレン、ポリビニルクロライド等のポリマーを主成分とする樹脂を用いることができる。これら中で、ポリカーボネート、ポリメチルメタアクリレート、ポリビニルクロライド、ポリスチレン、ポリエチレンテレフタレートが好適に用いることができる。厚さは10~200μmが好ましく、特に30~100μmが好ましい。以下、本発明を実施例により説明する。[実施例1]1.粘着剤層の形成1液Aの調製下記の配合:アクリル系粘着剤SKダイン2094綜研化学社製、固形分25;1000質量部エポキシ系硬化剤E-AX綜研化学社製、固形分5;5質量部トルエン;100質量部を混合撹拌して液Aを調製した。2液Bの調製次に別の容器を用いて、下記配合:架橋アクリル樹脂微粒子平均粒径;2.6μmリオスフィアRSP-3009架橋PMMA製東洋インキ社製;0.25質量部アントラキノン系色素KAYASORBYELLOWC-10日本化薬社製;0.65質量部トルエン;100質量部メチルエチルケトン;100質量部酢酸エチル;10質量部を混合撹拌して液Bを調製した。3粘着剤組成物の調製続いて、液Aに液Bを加えて30分間混合撹拌して粘着剤組成物を調製した。4粘着剤層の形成粘着剤組成物をギャップが300μmのアプリケーターを使用して、セパレータフィルムフィルムバイナ75E-0010No.23藤森工業社製上に塗工し、オーブン中で100°C、3分間乾燥、熱硬化を行い、粘着剤層を形成した。粘着剤層の厚さは23μmであった。2.光学フィルタサンプルの作製セパレータフィルム上に形成された粘着剤層をPETフィルムダイアホイルT680E100-W07三菱樹脂社製厚さ;100μmにハンドローラーを用いて貼り合わせた。次いで、セパレータフィルムを粘着剤層から除去し、露出した粘着剤層上にハンドローラーを用いて、PETフィルム同上を貼り合わせた。このPET/粘着剤層/PET積層体をオーブン中で40°C、3日間養生し、光学フィルタサンプルを作製した。[実施例2]実施例12の架橋アクリル樹脂微粒子の配合量を5.0質量部とした以外は、実施例1と同様に、光学フィルタサンプルを作製した。[実施例3実施例12の架橋アクリル樹脂微粒子の配合量を62.5質量部とした以外は、実施例1と同様に光学フィルタサンプルを作製した。[実施例4]実施例12の架橋アクリル樹脂微粒子を、架橋アクリル樹脂微粒子平均粒径;20μmテクポリマーSSX-120架橋PMMA製積水化成品工業社製とした以外は、実施例1と同様に光学フィルタサンプルを作製した。[実施例5]実施例4の架橋アクリル樹脂微粒子の配合量を5.0質量部とした以外は、実施例4と同様に光学フィルタサンプルを作製した。[実施例6]実施例4の架橋アクリル樹脂微粒子の配合量を62.5質量部とした以外は、実施例4と同様に光学フィルタサンプルを作製した。[実施例7]実施例12の架橋アクリル樹脂微粒子を、メラミン樹脂微粒子平均粒径;0.1~0.3μmエポスター登録商標Sメラミン-ホルムアルデヒド縮合物製日本触媒社製とした以外は、実施例1と同様に光学フィルタサンプルを作製した。[実施例8]実施例7のメラミン樹脂微粒子の配合量を5.0質量部とした以外は、実施例7と同様に光学フィルタサンプルを作製した。[実施例9]実施例7のメラミン樹脂微粒子の配合量を62.5質量部とした以外は、実施例7と同様に光学フィルタサンプルを作製した。[実施例10]実施例12の架橋アクリル樹脂微粒子を、シリカ微粒子平均粒径;0.08~0.14μmアモルファスシリカ製シーホスターKE-P10日本触媒社製とした以外は、実施例1と同様に光学フィルタサンプルを作製した。[実施例11]実施例10のシリカ微粒子の配合量を5.0質量部とした以外は、実施例10と同様に光学フィルタサンプルを作製した。[実施例12]実施例10のシリカ微粒子の配合量を62.5質量部とした以外は、実施例10と同様に光学フィルタサンプルを作製した。[比較例1]実施例12の架橋アクリル樹脂微粒子を配合しなかった以外は、実施例1と同様に光学フィルタサンプルを作製した。[評価方法]1透過率アントラキノン系色素の劣化を評価するため、保存試験温度80°C、及び温度60°C、湿度90を行い、初期と保存試験後の波長440nmの透過率を測定した。測定は分光光度計U-4100日立ハイテク社製を用い、JIS-R-3106に準拠して測定した。[評価結果]表1に実施例1~12、及び比較例1の評価結果を示す。表1に示すように、平均粒径が0.1~20μmの微粒子を配合した実施例1~12は、微粒子を配合していない比較例1に比べて、保存試験後の透過率の変化が小さかった。従って、本発明により粘着剤層に配合したアントラキノン系色素の劣化が抑制されることが示された。なお、本発明は上記の実施の形態の構成及び実施例に限定されるものではなく、発明の要旨の範囲内で種々変形が可能である。"